(57)【特許請求の範囲】
【請求項１】
ガラスに対する接触角を測定した際の前記ガラスに着滴後３００ｍ秒〜２，０００ｍ秒の接触角の挙動が、時間（ｍ秒）をｘ、接触角（°）をｙとする下記式（１）と下記式（２）との間にあることを特徴とする人工指紋液。
ｙ＝−５．０ｌｎ（ｘ）＋４５．２    ・・式（１）
ｙ＝−６．０ｌｎ（ｘ）＋５５．４    ・・式（２）
【請求項２】
前記挙動が、前記式（１）と下記式（３）との間にある請求項１に記載の人工指紋液。
ｙ＝−７．１ｌｎ（ｘ）＋５４．０    ・・式（３）
【請求項３】
オレイン酸を含有する請求項１から２のいずれかに記載の人工指紋液。
【請求項４】
更に、前記オレイン酸以外の油分を含有する請求項３に記載の人工指紋液。
【請求項５】
前記油分が、ヘキサ安息香酸ジペンタエリスリチル、トリイソステアリン、リンゴ酸ジイソステアリル、及びジトリメチロールプロパンオリゴエステルの少なくともいずれかである請求項４に記載の人工指紋液。
【請求項６】
前記オレイン酸の含有量が、１５質量％以上である請求項３から５のいずれかに記載の人工指紋液。
【請求項７】
評価基材上に、人工指紋液を付与し、前記評価基材に人工指紋跡を形成する工程と、
前記人工指紋跡を拭き取る工程と、
を含み、
前記人工指紋液は、ガラスに対する接触角を測定した際の前記ガラスに着滴後３００ｍ秒〜２，０００ｍ秒の接触角の挙動が、時間（ｍ秒）をｘ、接触角（°）をｙとする下記式（１）と下記式（２）との間にある、
ことを特徴とする耐指紋性の評価方法。
ｙ＝−５．０ｌｎ（ｘ）＋４５．２    ・・式（１）
ｙ＝−６．０ｌｎ（ｘ）＋５５．４    ・・式（２）
【請求項８】
前記人工指紋液の付与が、前記評価基材へのスクリーン印刷により行われる請求項７に記載の耐指紋性の評価方法。
【発明の詳細な説明】
【技術分野】
【０００１】
本件は、指紋付着性、又は指紋除去性の評価に用いる人工指紋液、及び前記人工指紋液を用いた耐指紋性の評価方法に関する。
【背景技術】
【０００２】
ディスプレイ又は筐体表面にガラスが用いられている、携帯端末、ノートパソコン等の機器には、各種汚染物質による汚染、及び指紋の付着が起こる。これらは、好ましいことではない。そのため、通常、防汚性の改善、指紋付着性の減少、及び指紋除去性の向上のために、ガラス表面には、表面処理が施される。
【０００３】
表面処理によって指紋汚れが改善されたかどうかを評価する方法には、ガラス表面に本物の指紋を押し当て、指紋跡の付着性及び拭き取り性を目視で評価する方法が用いられることが多い。
しかし、本物の指紋を用いるこのような評価方法は、その指紋を有する個人の性別、年齢、生活環境などに強く依存するため、定量性及び再現性に欠ける。
このような実情から、ガラス表面の良否を定量的に再現性良く評価するための人工指紋液の開発が望まれている。
【０００４】
人工指紋液に関しては、光学記録媒体に対する防汚性の評価用の人工指紋液が提案されている（例えば、特許文献１参照）。
【先行技術文献】
【特許文献】
【０００５】
【特許文献１】特開２００４−３５８２４号公報
【発明の概要】
【発明が解決しようとする課題】
【０００６】
しかし、特許文献１に記載の人工指紋液では、形成される指紋跡が人間の指紋跡とは明らかに異なり、人間の指紋跡のような細い筋が形成できない。また、作成したパターンが一定時間維持されないため、評価の信頼性が低下するという問題がある。
【０００７】
本件は、従来における前記諸問題を解決し、以下の目的を達成することを課題とする。即ち、本件は、人間の指紋跡と同等の指紋跡を作製でき、かつ評価の信頼性に優れる人工指紋液、並びに、定量性、及び再現性に優れる耐指紋性の評価方法を提供することを目的とする。
【課題を解決するための手段】
【０００８】
開示の人工指紋液は、ガラスに対する接触角を測定した際の前記ガラスに着滴後３００ｍ秒〜２，０００ｍ秒の接触角の挙動が、時間（ｍ秒）をｘ、接触角（°）をｙとする下記式（１）と下記式（２）との間にある。
ｙ＝−５．０ｌｎ（ｘ）＋４５．２    ・・式（１）
ｙ＝−６．０ｌｎ（ｘ）＋５５．４    ・・式（２）
【０００９】
開示の耐指紋性の評価方法は、
評価基材上に、人工指紋液を付与し、前記評価基材に人工指紋跡を形成する工程と、
前記人工指紋跡を拭き取る工程と、
を含み、
前記人工指紋液は、ガラスに対する接触角を測定した際の前記ガラスに着滴後３００ｍ秒〜２，０００ｍ秒の接触角の挙動が、時間（ｍ秒）をｘ、接触角（°）をｙとする下記式（１）と下記式（２）との間にある。
ｙ＝−５．０ｌｎ（ｘ）＋４５．２    ・・式（１）
ｙ＝−６．０ｌｎ（ｘ）＋５５．４    ・・式（２）
【発明の効果】
【００１０】
開示の人工指紋液によると、従来における前記諸問題を解決し、前記目的を達成することができ、人間の指紋跡と同等の指紋跡を作製でき、かつ評価の信頼性に優れる人工指紋液を提供できる。
開示の耐指紋性の評価方法によると、従来における前記諸問題を解決し、前記目的を達成することができ、定量性、及び再現性に優れる耐指紋性の評価方法を提供できる。
【図面の簡単な説明】
【００１１】
【図１】図１は、スクリーン印刷パターンの一例である。
【図２】図２は、多重同心円状の凹凸を有する転写面の概略図である。
【図３】図３は、耐指紋性の評価方法の一例のフローチャートである。
【図４】図４は、実施例で用いたスクリーン印刷版により形成される理想的なスクリーン印刷パターンである。
【図５】図５は、実施例及び比較例の人工指紋液の接触角の動的挙動を示すグラフである。
【図６】図６は、実施例及び比較例における人工指紋跡の写真である。
【発明を実施するための形態】
【００１２】
（人工指紋液）
開示の人工指紋液は、ガラスに対する接触角を測定した際の前記ガラスに着滴後３００ｍ秒〜２，０００ｍ秒の接触角の挙動が、時間（ｍ秒）をｘ、接触角（°）をｙとする下記式（１）と下記式（２）との間にある。
ｙ＝−５．０ｌｎ（ｘ）＋４５．２    ・・式（１）
ｙ＝−６．０ｌｎ（ｘ）＋５５．４    ・・式（２）
【００１３】
前記挙動は、前記式（１）と下記式（３）との間にあることが好ましい。
ｙ＝−７．１ｌｎ（ｘ）＋５４．０    ・・式（３）
【００１４】
＜人工指紋液の接触角測定方法＞
接触角の動的変化（着滴後３００ｍ秒〜２，０００ｍ秒の接触角の挙動）の測定は、例えば、自動接触角計（ＤＭ−３０１、協和界面科学株式会社製）を用いて、液滴法により行う。
測定は、ガラスに前記人工指紋液を滴下して行う。ガラスとしては、例えば、強化ガラスを用いる。
【００１５】
指紋汚れの拭き取り性などの耐指紋性の評価は、顕微鏡観察、ガラス表面の表面処理層の厚みの測定などとともに行われることが多い。また、幾つかのサンプルを同時に評価することも多い。そのため、人工指紋液をガラス表面に付与した後に、ガラス表面において人工指紋液が経時で変化をすると、評価の信頼性が低下する。
【００１６】
そこで、本発明者らは、人工指紋液の接触角自体と、接触角の動的変化とに着目した。そして、鋭意検討を重ねた結果、ガラスに着滴後３００ｍ秒〜２，０００ｍ秒の接触角の挙動が所定の範囲内にあることにより、人間の指紋跡と同等の指紋跡を作製でき、かつ、評価の信頼性に優れる人工指紋液が得られることを見出し、開示の技術の完成に至った。
【００１７】
前記人工指紋液は、例えば、油分を少なくとも含有し、更に必要に応じて、粉体などのその他の成分を含有する。
【００１８】
＜油分＞
前記油分としては、特に制限はなく、目的に応じて適宜選択することができるが、オレイン酸を含有することが、人間の指紋により形成される指紋跡の成分に近い点で好ましい。
【００１９】
前記人工指紋液における前記オレイン酸の含有量としては、特に制限はなく、目的に応じて適宜選択することができるが、１５質量％以上が好ましく、３０質量％以上がより好ましく、４０質量％以上が特に好ましい。
前記人工指紋液における前記オレイン酸の含有量の上限値としては、特に制限はなく、目的に応じて適宜選択することができるが、前記人工指紋液における前記オレイン酸の含有量は、９０質量％以下が好ましく、８５質量％以下がより好ましく、７０質量％以下が特に好ましい。
【００２０】
前記油分としては、例えば、エステル系油、炭化水素系油、フッ素系油などが挙げられる。
前記エステル系油としては、例えば、リンゴ酸ジイソステアリル、ヘキサ安息香酸ジペンタエリスリチル、ヘキサイソノナン酸ジペンタエリスリチル、ジトリメチロールプロパンオリゴエステル、トリイソステアリン、トリイソステアリン酸ポリグリセリル−２などが挙げられる。
前記炭化水素系油としては、例えば、水添ポリデセンなどが挙げられる。
前記フッ素系油としては、例えば、ポリパーフルオロエトキシメトキシジフルオロヒドロキシエチルＰＥＧリン酸などが挙げられる。
これらは、１種単独で使用してもよいし、２種以上を併用してもよい。
これらの中でも、ヘキサ安息香酸ジペンタエリスリチル、トリイソステアリン、リンゴ酸ジイソステアリル、ジトリメチロールプロパンオリゴエステルが好ましい。
【００２１】
なお、特開２００４−３５８２４号公報においては、トリオレインが用いられているが、トリオレインは、不安定物質であるため、前記人工指紋液においては、含有しないことが好ましい。
【００２２】
＜その他の成分＞
前記その他の成分としては、特に制限はなく、目的に応じて適宜選択することができるが、粉体が好ましい。もちろん、前記人工指紋液は、前記粉体を含有しなくてもよい。
【００２３】
＜＜粉体＞＞
人間の指紋により形成される指紋跡は、液体又は固体である油分に加えて、固体成分を含有する。そのため、人間の指紋により形成される指紋跡の成分に近い点で、前記人工指紋液は、粉体を含有することが好ましい。
また、前記人工指紋液が、前記粉体を含有することで、評価基材への付着性の調整が行いやすくなる。
なお、人間の指紋により形成される指紋跡における固体成分の大半はケラチンと呼ばれるタンパク質であるが、前記人工指紋液においては、ケラチン以外の粉体でも、ケラチンの代替となる。
【００２４】
前記粉体としては、例えば、関東ローム（ＪＩＳ試験用粉体１）、シリカ微粒子、酸化チタン微粒子、アルミナ微粒子、酸化鉄微粒子、ケラチン微粒子、キチン微粒子、キトサン微粒子、アクリル系微粒子、スチレン系微粒子、ジビニルベンゼン系微粒子、ポリアミド系微粒子、ポリイミド系微粒子、ポリウレタン系微粒子、メラミン系微粒子、ゼオライトなどが挙げられる。
これらは、１種単独で使用してもよいし、２種以上を併用してもよい。
【００２５】
前記粉体の平均粒径としては、特に制限はなく、目的に応じて適宜選択することができるが、１００μｍ以下が好ましく、５０μｍ以下がより好ましい。また、前記粉体の平均粒径は、０．０５μｍ以上が好ましく、０．５μｍ以上がより好ましい。前記平均粒径は、例えば、レーザ回折式粒度分布測定装置を用いて測定できる。
そのような前記粉体としては、例えば、ＪＩＳ  Ｚ８９０１試験用粉体１及び２、ＩＳＯ試験粉体１２１０３−１、（社）日本粉体工業技術協会（ＡＰＰＩＥ）標準粉体などが挙げられる。このような試験用粉体は、粒径が揃っており、粒度分布が安定しており、かつ比較的安価に入手できることから、前記粉体として好ましい。ＪＩＳ  Ｚ８９０１試験用粉体１の中でも好ましいものとして、関東ロームが挙げられる。
【００２６】
前記人工指紋液における前記粉体の含有量としては、特に制限はなく、目的に応じて適宜選択することができる。
【００２７】
前記人工指紋液は、均一系の液であることが好ましい。前記均一系とは、不均一系ではないことを意味する。前記不均一系とは、エマルションのように液中に２相以上の相を有する系を意味する。
【００２８】
前記人工指紋液は、ニュートニアンであることが好ましい。前記人工指紋液が、ニュートニアンではない、即ち、チキソトロピー、又はダイラタンシーであると、スクリーン印刷により人工指紋跡を作製する際に、定量的な人工指紋跡の作製が困難になることがある。
【００２９】
前記人工指紋液は、実質的に揮発性有機溶剤を含有しないことが好ましい。前記人工指紋液が前記揮発性有機溶剤を含有すると、スクリーン印刷により人工指紋跡を作製する際に、定量的な人工指紋跡の作製が困難になることがある。
前記人工指紋液が実質的に揮発性有機溶剤を含有しないとは、前記人工指紋液を作製する際に、前記揮発性有機溶剤を配合しないこと、又は、前記人工指紋液において前記揮発性有機溶剤が分析（例えば、液体クロマトグラフィー）により検出されないことをいう。
【００３０】
（耐指紋性の評価方法）
開示の耐指紋性の評価方法は、人工指紋跡形成工程と、拭き取り工程とを少なくとも含み、更に必要に応じて、その他の工程を含む。
【００３１】
＜人工指紋跡形成工程＞
前記人工指紋跡形成工程としては、評価基材上に、開示の前記人工指紋液を付与し、前記評価基材に人工指紋跡を形成する工程であれば、特に制限はなく、目的に応じて適宜選択することができる。
【００３２】
前記評価基材としては、特に制限はなく、目的に応じて適宜選択することができ、例えば、プラスチック基材、ガラス基材、金属基材などが挙げられる。前記人工指紋液は、ガラスへの塗布に特に適しているが、他の基材でも評価基材とすることができる。
前記評価基材の表面は、表面処理がされていてもよい。前記表面処理としては、例えば、防汚処理、防曇処理などが挙げられる。
【００３３】
前記人工指紋跡形成工程は、スクリーン印刷、転写などにより行うことができるが、前記人工指紋液の付与は、前記評価基材へのスクリーン印刷により行われることが、定量性に優れる点で、好ましい。
【００３４】
＜＜スクリーン印刷＞＞
前記スクリーン印刷に用いる印刷版の形状、大きさ、構造としては、特に制限はなく、目的に応じて適宜選択することができる。
前記スクリーン印刷は、前記人工指紋液を定量的に前記評価基材上へ塗布することに適している。
【００３５】
前記スクリーン印刷により形成される人工指紋跡の形状としては、例えば、図１に示すようなスクリーン印刷パターン１などが挙げられる。このスクリーン印刷パターン１は、直線のラインが所定間隔をおいて複数配列したパターンである。前記ラインの幅としては、例えば、０．１ｍｍ〜０．３ｍｍが挙げられる。この程度の範囲であれば、人間の指紋に近い幅である。前記ラインの間隔としては、例えば、０．２ｍｍ〜０．６ｍｍが挙げられる。前記ラインの間隔は、前記ラインの幅の１．０倍〜３．０倍が好ましい。このようなパターンであれば、人間の指紋に近いパターンとなるため、前記スクリーン印刷により形成される人工指紋跡も、人間の指紋跡に近いパターンとなる。
【００３６】
＜＜転写＞＞
前記転写による前記人工指紋跡形成工程は、例えば、液膜形成処理と、転写処理と、人工指紋跡形成処理とを含む。
【００３７】
−液膜形成処理−
前記液膜形成処理としては、基材上に、開示の人工指紋液を塗布し、前記基材上に前記人工指紋液の液膜を形成する処理であれば、特に制限はなく、目的に応じて適宜選択することができる。
【００３８】
前記基材としては、特に制限はなく、目的に応じて適宜選択することができ、プラスチック基材、ガラス基材、金属基材などが挙げられる。これらのなかでも、ガラス基材が、前記人工指紋液の拭き取り性と人間の指紋跡の拭き取り性との差がより出にくい点で好ましい。
【００３９】
前記基材上に、前記人工指紋液を塗布する方法としては、特に制限はなく、目的に応じて適宜選択することができ、例えば、滴下、浸漬、スプレー塗布などが挙げられる。
【００４０】
前記液膜の厚みとしては、特に制限はなく、目的に応じて適宜選択することができる。
【００４１】
−転写処理−
前記転写処理としては、前記液膜に、指紋を模した転写面を有するゴムを押し当てて、前記転写面に前記人工指紋液を転写する処理であれば、特に制限はなく、目的に応じて適宜選択することができる。前記ゴムは、人間の指に似た弾性を有するため、前記耐指紋性の評価方法において前記人工指紋跡を作製するための部材として、好適である。
【００４２】
前記ゴムとしては、特に制限はなく、目的に応じて適宜選択することができ、例えば、シリコーンゴム、ブタジエンゴムなどが挙げられる。
【００４３】
前記転写面は、指紋を模した形状を有する。前記転写面の形状としては、指紋を模した形状であれば、特に制限はなく、目的に応じて適宜選択することができるが、多重同心円状の凹凸であることが、耐指紋性の評価における定量性、及び再現性がより高くなる点で好ましい。
多重同心円状の凹凸としては、例えば、図２に示すような形状が挙げられる。
【００４４】
また、前記ゴムとして、ＪＩＳ  Ｋ２２４６−２００７で規定される人工指紋液プリント用のゴム栓を用いてもよい。即ち、Ｎｏ．１０のゴム栓の小さい円面（直径約２６ｍｍ）を、ＪＩＳ  Ｒ６２５１又はＪＩＳ  Ｒ６２５２に規定するＡＡ２４０の研磨材又はそれと同等性能を有する研磨材で擦って粗面化したものを用いてもよい。
【００４５】
現実の指紋に近い寸法とするためには、前記ゴムとしては、転写面の直径が８ｍｍ〜２５ｍｍのゴムを用いることが好ましく、転写面の直径が８ｍｍ〜２０ｍｍのゴムを用いることがより好ましい。
【００４６】
前記液膜に、前記ゴムを押し当てる際の圧力としては、特に制限はなく、目的に応じて適宜選択することができ、例えば、１．０Ｎ〜２．０Ｎなどが挙げられる。
【００４７】
−人工指紋跡形成処理−
前記人工指紋跡形成処理としては、前記人工指紋液が付着した前記転写面を、評価基材の表面に押し当てて、前記評価基材に人工指紋跡を形成する処理であれば、特に制限はなく、目的に応じて適宜選択することができる。
【００４８】
前記転写面を、前記評価基材の表面に押し当てる際の圧力としては、特に制限はなく、目的に応じて適宜選択することができ、例えば、１．０Ｎ〜２．０Ｎなどが挙げられる。
【００４９】
＜拭き取り工程＞
前記拭き取り工程としては、前記人工指紋跡を拭き取る工程であれば、特に制限はなく、目的に応じて適宜選択することができる。
【００５０】
拭き取りは、前記人工指紋跡を拭き取るための拭き取り材として、例えば、布、紙などを用いて行うことができる。前記布としては、例えば、織布、不織布などが挙げられる。前記紙としては、例えば、キムワイプ（日本製紙クレシア製）などが挙げられる。
【００５１】
前記拭き取り工程においては、予め決めた拭き取り方法に従って拭き取りを行うことが好ましい。予め決めた拭き取り方法としては、例えば、前記評価基材上の前記人工指紋跡に対して、前記拭き取り材を一定圧力で押し当てつつ一定方向に動かして拭き取る方法などが挙げられる。
【００５２】
前記拭き取り工程においては、例えば、前記人工指紋跡を拭き取る際の拭き回数を数えることで、その評価基材における耐指紋性を評価できる。
【００５３】
前記耐指紋性の評価方法を行う際は、予め、複数の人間の指紋跡の拭き取りを行い、統計的に有意な結果として得られる拭き回数を求めておき、前記拭き取り工程における拭き回数と対比してもよい。そうすることで、人間の指紋跡の拭き取り性との相関関係も確認することができる。
【００５４】
前記耐指紋性の評価方法を行うことで、評価基材の耐指紋性を評価することができる。
前記耐指紋性の評価方法は、ガラス等の基材の防汚表面処理の研究開発において、前記防汚表面処理の耐指紋性の評価に好適に用いることができる。
【００５５】
ここで、前記耐指紋性の評価方法の一例をフローチャートを用いて説明する。
図３は、耐指紋性の評価方法の一例のフローチャートである。
まず、人工指紋跡形成工程を行う。この工程では、評価基材上に、スクリーン印刷により開示の前記人工指紋液を塗布し、前記評価基材に人工指紋跡を形成する。前記スクリーン印刷における印刷版は、例えば、図１に示すようなスクリーン印刷パターンが得られる印刷版を用いる。
続いて、拭き取り工程を行う。この工程では、前記人工指紋跡を拭き取る。この際に、拭き回数を数えておく。そして、その拭き回数によって、前記評価基材の耐指紋性の評価結果を導き出す。
【実施例】
【００５６】
以下、開示の技術の実施例について説明するが、開示の技術は下記実施例に何ら限定されるものではない。
【００５７】
＜人工指紋液の接触角測定方法＞
自動接触角計（ＤＭ−３０１、協和界面科学株式会社製）を用いて測定を行った。
液適法により、接触角の動的変化（着滴後３００ｍ秒〜２，０００ｍ秒の接触角の挙動）を測定した。
ガラスとしては、強化ガラスを用いた。
【００５８】
（実施例１）
＜人工指紋液の調製＞
オレイン酸、及びヘキサ安息香酸ジペンタエリスリチルを、オレイン酸：ヘキサ安息香酸ジペンタエリスリチル＝１．０：０．５（質量比）の組成で混合し、人工指紋液を得た。
得られた人工指紋液の接触角測定結果を、図５に示した。
【００５９】
（実施例２）
＜人工指紋液の調製＞
オレイン酸、及びヘキサ安息香酸ジペンタエリスリチルを、オレイン酸：ヘキサ安息香酸ジペンタエリスリチル＝１．０：１．０（質量比）の組成で混合し、人工指紋液を得た。
得られた人工指紋液の接触角測定結果を、図５に示した。
【００６０】
（実施例３）
＜人工指紋液の調製＞
オレイン酸、及びヘキサ安息香酸ジペンタエリスリチルを、オレイン酸：ヘキサ安息香酸ジペンタエリスリチル＝１．０：１．５（質量比）の組成で混合し、人工指紋液を得た。
得られた人工指紋液の接触角測定結果を、図５に示した。
【００６１】
（比較例１）
＜人工指紋液の調製＞
トリオレイン、及び１−メトキシ−２−プロパノールを、トリオレイン：１−メトキシ−２−プロパノール＝１．０：１０．０（質量比）の組成で混合し、人工指紋液を得た。
得られた人工指紋液の接触角の測定を行ったところ、人工指紋液の蒸発が早く、実施例１等のような接触角の動的変化を測定することができなかった。もちろん、比較例１の人工指紋液は、ガラスに着滴後３００ｍ秒〜２，０００ｍ秒の接触角の挙動が、前記式（１）と前記式（２）との間にあるものではない。
【００６２】
（比較例２）
＜人工指紋液の調製＞
オレイン酸、及びヘキサ安息香酸ジペンタエリスリチルを、オレイン酸：ヘキサ安息香酸ジペンタエリスリチル＝１．０：０．４（質量比）の組成で混合し、人工指紋液を得た。
得られた人工指紋液の接触角測定結果を、図５に示した。
【００６３】
（比較例３）
＜人工指紋液の調製＞
オレイン酸、及びヘキサ安息香酸ジペンタエリスリチルを、オレイン酸：ヘキサ安息香酸ジペンタエリスリチル＝１．０：１．６（質量比）の組成で混合し、人工指紋液を得た。
得られた人工指紋液の接触角測定結果を、図５に示した。
【００６４】
（比較例４）
＜人工指紋液の調製＞
オレイン酸、及びヘキサ安息香酸ジペンタエリスリチルを、オレイン酸：ヘキサ安息香酸ジペンタエリスリチル＝１．０：０．２（質量比）の組成で混合し、人工指紋液を得た。
得られた人工指紋液の接触角測定結果を、図５に示した。
【００６５】
［人工指紋跡の作製］
上記で作製した各人工指紋液をガラス基板上にスクリーン印刷により塗布し、前記ガラス基板上に、スクリーン印刷パターンを作製した。
なお、前記スクリーン印刷においては、理想的には図４に示すようなスクリーン印刷パターンが形成されるスクリーン印刷版を用いた。図４に示すスクリーン印刷パターンは、長さＬが１５ｍｍ、幅Ｗが１５ｍｍ、ラインの長さが１５ｍｍ、ラインの幅が０．２ｍｍ、ライン間のスペースの幅が０．４ｍｍである。
また、前記人工指紋跡が形成された前記ガラス基板には、防汚表面処理は行われていない。
【００６６】
＜人工指紋跡の付着性＞
前記ガラス基板上に作製された前記人工指紋跡について、（１）ガラスが人工指紋液を弾いていないか、及び（２）明瞭なスクリーン印刷パターンが得られているか、を目視で評価した。以下の評価基準で評価した。結果を表１に示した。また、図６に、写真を示した。なお、目視の確認、及び写真撮影は、人工指紋跡を作成した直後に行った。また、直後の結果が良いものについてのみ、３０分後も写真撮影を行った。
〔評価基準〕
○：ガラスが人工指紋液を弾いておらず、かつ、明瞭なスクリーン印刷パターンが得られる。
×：ガラスが人工指紋液を弾いている、及び、明瞭なスクリーン印刷パターンが得られない、の少なくともいずれかに該当する。
【００６７】
＜人工指紋跡の除去性＞
前記ガラス基板上に作製された前記人工指紋跡に対して５つ折りにしたキムワイプに荷重２００ｇ／ｃｍ２を付加しながら手前から奥へ向け５０ｍｍ拭く動作を１回の動作とし、その動作を前記人工指紋跡が拭き取られるまで繰り返した。この際に要した拭き回数を、人間の指紋跡の拭き回数である２０回と比較し、以下の評価基準で評価した。結果を表１に示した。なお、試験は、人工指紋跡を作成した直後に行った。また、直後の結果が良いものについてのみ、３０分後も行った。
〔評価基準〕
○  ：拭き回数が１７回〜２２回
△  ：拭き回数が１１回〜１６回
△×：拭き回数が２３回以上
×  ：拭き回数が１回〜１０回
評価結果は、○＞△＞△×＞×の順序であり、○は合格レベル、×、△×、及び△は、不合格レベルである。
なお、本評価の基準となる、人間の指紋跡の拭き回数としての２０回は、複数の人間の指紋跡の拭き取りを行い、統計的に有意な結果として得られた拭き回数から決定した。
【００６８】
【表１】
0006589576.tif 000002
表１中の配合量の単位は、質量部である。
【００６９】
以上の実施形態に関し、更に以下の付記を開示する。
（付記１）
ガラスに対する接触角を測定した際の前記ガラスに着滴後３００ｍ秒〜２，０００ｍ秒の接触角の挙動が、時間（ｍ秒）をｘ、接触角（°）をｙとする下記式（１）と下記式（２）との間にあることを特徴とする人工指紋液。
ｙ＝−５．０ｌｎ（ｘ）＋４５．２    ・・式（１）
ｙ＝−６．０ｌｎ（ｘ）＋５５．４    ・・式（２）
（付記２）
前記挙動が、前記式（１）と下記式（３）との間にある付記１に記載の人工指紋液。
ｙ＝−７．１ｌｎ（ｘ）＋５４．０    ・・式（３）
（付記３）
オレイン酸を含有する付記１から２のいずれかに記載の人工指紋液。
（付記４）
更に、前記オレイン酸以外の油分を含有する付記３に記載の人工指紋液。
（付記５）
前記油分が、ヘキサ安息香酸ジペンタエリスリチル、トリイソステアリン、リンゴ酸ジイソステアリル、及びジトリメチロールプロパンオリゴエステルの少なくともいずれかである付記４に記載の人工指紋液。
（付記６）
前記オレイン酸の含有量が、１５質量％以上である付記３から５のいずれかに記載の人工指紋液。
（付記７）
評価基材上に、人工指紋液を付与し、前記評価基材に人工指紋跡を形成する工程と、
前記人工指紋跡を拭き取る工程と、
を含み、
前記人工指紋液は、ガラスに対する接触角を測定した際の前記ガラスに着滴後３００ｍ秒〜２，０００ｍ秒の接触角の挙動が、時間（ｍ秒）をｘ、接触角（°）をｙとする下記式（１）と下記式（２）との間にある、
ことを特徴とする耐指紋性の評価方法。
ｙ＝−５．０ｌｎ（ｘ）＋４５．２    ・・式（１）
ｙ＝−６．０ｌｎ（ｘ）＋５５．４    ・・式（２）
（付記８）
前記人工指紋液の付与が、前記評価基材へのスクリーン印刷により行われる付記７に記載の耐指紋性の評価方法。
【符号の説明】
【００７０】
１  スクリーン印刷パターン
【図１】
0006589576.tif 000003
【図２】
0006589576.tif 000004
【図３】
0006589576.tif 000005
【図４】
0006589576.tif 000006
【図５】
0006589576.tif 000007
【図６】
0006589576.tif 000008